(57)【要約】      （修正有）【課題】従来多用されている水溶性の剥離洗浄剤におけるような付着塗料除去後の分離作業を必要とせず、廃水処理の問題も発生しない塗装治具の付着塗料除去方法を提供すること。【解決手段】塗装工程後における塗装治具表面の付着塗料を除去する方法で、１）塗装治具本体１１に、硬質で表面不活性（撥水性・撥油性）を示す剥離媒体膜１３の下地層１５を形成する下地層形成工程、２）塗装作業に先立ち、前記剥離媒体膜下地層の上に伸び100％（２倍）以上のエラストマーの剥離媒体膜１３を形成する剥離媒体膜形成工程、３）塗布作業後、前記剥離媒体膜１３上に積層された付着塗料層１７を、剥離媒体膜１３を介して引っ張り剥離する付着塗料層剥離工程、の各工程を経た後、前記２）の剥離媒体膜形成工程に戻る。【選択図】図２
2011240228.tif 000002
【特許請求の範囲】
【請求項１】
塗装工程後における塗装治具表面の付着塗料を除去する方法であって、
１）塗装治具本体に、硬質で表面不活性（撥水性および撥油性の双方を有する。）を示す下地層を形成する下地層形成工程、
２）塗装工程に先立ち、前記下地層の上に伸び（ＥB：JIS K 6251）100％（２倍）以上のエラストマー層である剥離媒体膜を形成する剥離媒体膜形成工程、
３）前記塗装工程後、前記剥離媒体膜上に積層された付着塗料層を、前記剥離媒体膜を介して引っ張り剥離する付着塗料層剥離工程、
の各工程を経た後、前記２）の剥離媒体膜形成工程に戻る、
ことを特徴とする塗装治具の付着塗料除去方法。
【請求項２】
前記下地層が、表面硬度Ｈ以上で、且つ、塗装治具本体に対する密着性において、碁盤目テープ剥離法（JIS K5400：耐熱衝撃性100サイクル試験後）100/100を示すものであるとともに、前記剥離媒体膜が、伸び（ＥB：JIS K 6251）200〜600％であることを特徴とする請求項1記載の塗装治具の付着塗料除去方法。
【請求項３】
前記下地層および前記剥離媒体膜の各膜厚が、前者：１０〜５０μｍ、後者：３０〜１００μｍであり、且つ、前者≦後者であることを特徴とする請求項１又は２記載の塗装治具の付着塗料除去方法。
【請求項４】
前記下地層を、反応性ポリオルガノシロキサンをイソシアナートプレポリマー（末端ＮＣＯ）で硬化させたラダーシリコーン系のウレタンエラストマー塗料で形成するとともに、前記剥離媒体膜を、脂肪族ポリエーテルウレタン系の一液常温硬化ウレタンエラストマー系塗料で形成することを特徴とする請求項１、２又は３記載の塗装治具の付着塗料除去方法。
【請求項５】
前記反応性ポリオルガノシロキサンとして、「サンフルーレ」（登録商標）又は「サンフルーレ」均等物から選択し、前記常温硬化ウレタン塗料として「Sancure 2715」（登録商標）又は「Sancure 2715」均等物から選択することを特徴とする請求項４記載の塗装治具の付着塗料除去方法。
【請求項６】
前記塗装治具本体が繊維強化プラスチックで形成されたものとすることを特徴とする請求項１〜５のいずれか一記載の塗装治具の付着塗料除去方法。
【請求項７】
被塗装品を塗装又はマスク塗装する際に使用される塗装治具であって、塗装治具本体が１０〜５０μｍの下地層を備え、該下地層が、表面硬度Ｈ以上で、且つ、撥水性・撥油性を示すとともに、塗装治具本体に対する密着性において、碁盤目テープ剥離法（JIS K5400：耐熱衝撃性100サイクル試験後）100/100を示すもので、反応性ポリオルガノシロキサンをイソシアナートプレポリマー（末端ＮＣＯ）で硬化させるラダーシリコーン系塗料により形成されていることを特徴とする塗装治具。
【請求項８】
前記塗装治具本体が繊維強化プラスチック製であることを特徴とする請求項７記載の塗装治具。
【請求項９】
塗装工程後における塗装治具表面の付着塗料を除去する方法に使用する塗装治具の前処理用塗料において、下地層塗料と剥離媒体膜塗料とからなるセット塗料であって、
前記下地層塗料が、反応性ポリオルガノシロキサンをイソシアナートプレポリマー（末端ＮＣＯ）で硬化させるラダーシリコーン系塗料であり、
前記剥離媒体膜塗料が、脂肪族ポリエーテルウレタン系の一液常温硬化ウレタンエラストマー系塗料である、
ことを特徴とする塗装治具の前処理用塗料。
【請求項１０】
塗装工程後における被塗装物の近傍の非塗装面に付着する付着塗料を除去する方法であって、
１）前記非塗装面に、硬質で表面不活性（撥水性および撥油性の双方を有する。）を示す下地層を形成する下地層形成工程、
２）塗装工程に先立ち、前記下地層の上に伸び（ＥB：JIS K 6251）100％（２倍）以上のエラストマー層である剥離媒体膜を形成する剥離媒体膜形成工程、
３）前記塗装工程後、前記剥離媒体膜上に積層された付着塗料層を、前記剥離媒体膜を介して引っ張り剥離する付着塗料層剥離工程、
の各工程を経た後、前記２）の剥離媒体膜形成工程に戻る、
ことを特徴とする非塗装面の付着塗料除去方法。
【発明の詳細な説明】
【技術分野】
【０００１】
本発明は、塗装工程後における塗装治具表面の付着塗料を除去する方法に関する。
【０００２】
ここで塗装治具には、被塗装品を塗装又はマスク塗装する際に使用される固定治具又はマスク治具の双方を含む。
【背景技術】
【０００３】
従来、上記のような付着塗料の除去に係る先行技術文献として、特許文献１〜４等が存在する。以下、特許文献４の背景技術の項の一部を、適宜、編集上の変更を加えて引用する。なお、本明細書における特許文献１〜３は、特許文献４で引用されている特許文献１〜３と同じである。
【０００４】
「塗装工程において使用される固定治具は、被塗装品を固定するために用いられる治具であり、金属等の材料を使用して形作られた治具である。また、塗装工程において使用されるマスク治具は、被塗装品の所望する領域だけに塗料を付着させるために塗装部位の形状に対応させて形作られた治具であり、塗装部位以外の部分を被覆するようにし、塗料が不必要な部位に付着しないようにするために用いられるものである。そのため、このような塗装用治具類は塗装工程において被塗装品と共に塗料が付着してしまうことが避けられないものであり、かかる塗装用治具類を繰り返し使用するために、従来、剥離洗浄剤を用いて塗装用治具類に付着した塗料の除去と洗浄が行われてきている。
【０００５】
具体的には、剥離洗浄剤である有機塩素系溶剤であるジクロロメタン（塩化メチレン）やトリクレン等の有機溶剤中に塗装用治具類を浸漬させて付着した塗料を溶解し除去する方法、さらに、これらの溶剤に水酸化ナトリウム等のアルカリを添加したものを剥離洗浄剤とすることで付着した塗料を溶解し除去する方法等が挙げられる。
【０００６】
しかしながら、前述のような有機溶剤を使用する方法においては、ジクロロメタンが発ガン性物質であることが指摘されていること、有機塩素系溶剤による作業者への健康面への影響、更には、土壌汚染、オゾン層破壊、地球温暖化等の環境問題という点で問題があった。また、前述のような有機溶剤を使用する方法においては、塗装用治具類から剥離された塗料が溶剤中に溶解し、その溶解した塗料が塗装用治具類に再付着して洗浄力が低下することから、洗浄液（有機溶剤）の交換を比較的頻繁に、且つ定期的に行わなければならなかった。このため、作業効率が低下すること、有機溶剤の新液を大量に追加しなければならないこと、塗料が溶解した溶剤を処理するために必要なコストが生じること等からトータルランニングコストが高くなるという問題もあった。更に、非ハロゲン系の引火し易い溶剤を使用する場合には、火災にも留意する必要があり、防爆設備等の導入も必要となるという問題があった。
【０００７】
このような問題を解決するために、特開平６−２６２１０６号公報（特許文献１）においては、マスク治具の表面にフッ素樹脂をコーティングして塗料の密着性を低下させることによって、付着した塗料の剥離を容易にし、剥離洗浄剤（有機溶剤）を用いて完全に除去する方法が開示されている。しかしながら、このような上記公報に記載の方法においては、塗料を剥離させる際に溶剤を使用するため、上記の廃溶剤の処理や作業環境の問題点が懸念されていた。
【０００８】
また、特開２００１−１０４８９５号公報（特許文献２）においては、グルコン酸ナトリウム、ポリアクリル酸ナトリウム、リン酸ナトリウムから構成された界面活性剤を溶解した水系の洗浄液をマスク治具に吹き付けて、前記マスク治具の表面に前記界面活性剤膜を形成する剥離膜形成工程と、塗装工程の後に、前記剥離洗浄剤を塗料が付着したマスク治具に吹き付けて、付着した塗料を前記界面活性剤膜とともに洗い落とす洗浄工程とを含むマスク治具の洗浄方法が開示されている。
【０００９】
更に、特開２００２−１５９９２３号公報（特許文献３）においては、マスキング塗装により塗膜が付着された塗装用マスクに、ポリアクリル酸ナトリウム、グルコン酸ナトリウム、リン酸ナトリウムおよびホウ酸ナトリウムを含む加温された水性洗浄液を噴射して前記マスク表面の塗膜を剥離除去するマスクの塗装用洗浄方法が開示されている。
【００１０】
しかしながら、このような特許文献２及び３に記載の水系の洗浄剤を用いるマスク治具の洗浄方法においては、マスク治具に付着した塗料の剥離洗浄性の向上に限界があり、未だ十分なものではなかった。」
【００１１】
そこで、特許文献４では、上記問題点を解決するために、下記構成の「塗装用治具類の剥離洗浄剤」を用いて、塗装治具の付着塗料を除去、即ち、塗装治具を洗浄することが提案されている（請求項１）。
【００１２】
「被塗装品を塗装またはマスク塗装する際に用いた塗装用治具類に付着した塗料を剥離させて洗浄する洗浄方法に用いるための塗装用治具類の剥離洗浄剤において、水溶性ケイ酸塩及び水溶性縮合リン酸塩からなる群から選択される少なくとも１種と水とを含有することを特徴とする塗装用治具類の剥離洗浄剤。」
【先行技術文献】
【特許文献】
【００１３】
【特許文献１】特開平６−２６２１０６号公報
【特許文献２】特開２００１−１０４８９５号公報
【特許文献３】特開２００２−１５９９２３号公報
【特許文献４】特開２００６−１５２０４２号公報
【発明の概要】
【発明が解決しようとする課題】
【００１４】
上記特許文献２〜４では、塗膜の剥離除去は、いずれも、水溶性の剥離洗浄剤（剥離膜形成剤）を使用することを前提としている。
【００１５】
このため、洗浄（付着塗料除去）に使用した後の剥離洗浄剤を剥離塗料から分離回収する必要があるとともに、剥離洗浄剤が古くなってくると廃水処理も必要となる。
【００１６】
さらに、昨今、作業環境および地球環境の見地から、従来の溶剤系塗料に代わり水系塗料が主流になりつつある。しかし、水系塗料を用いると、塗装作業に際して、水溶性の剥離洗浄剤で形成された剥離膜が溶解除去されて、治具付着塗料の除去性能が低下するおそれがあると考えられる。
【００１７】
本発明は、上記にかんがみて、従来多用されている水溶性の剥離洗浄剤（剥離膜形成剤）におけるような付着塗料除去後の分離作業を必要とせず、廃水処理の問題も発生しない塗装治具の付着塗料除去方法を提供することを目的とする。
【００１８】
本発明の他の目的は、水系塗料を用いる塗装作業に際して、治具付着塗料の除去性に問題が発生しない塗装治具の付着塗料除去方法を提供することを目的とする。
【課題を解決するための手段】
【００１９】
本発明者らは、上記課題（問題点）を解決するために、鋭意開発に努力をする過程で、下記構成とすれば、上記課題を解決できることを知見して、下記構成の塗装治具の付着塗料除去方法に想到した。
【００２０】
塗装工程後における塗装治具表面の付着塗料を除去する方法であって、
１）塗装治具本体に、硬質で表面不活性（撥水性および撥油性の双方を有する。）を示す下地層を形成する下地層形成工程、
２）塗装工程に先立ち、前記下地層の上に伸び（ＥB：JIS K 6251）100％（２倍）以上のエラストマー層である剥離媒体膜を形成する剥離媒体膜形成工程、
３）前記塗装工程後、前記剥離媒体膜上に積層された付着塗料層を、前記剥離媒体膜を介して引っ張り剥離する付着塗料層剥離工程、
の各工程を経た後、前記２）の剥離媒体膜形成工程に戻る、ことを特徴とする。
【００２１】
すなわち、硬質で表面が不活性（撥水性・撥油性）な下地層と、伸びが２倍以上を示すエラストマー層である剥離媒体膜とを組み合わせれば、剥離媒体膜上に積層された付着塗料層を、前記剥離媒体膜とともに物理的に一体剥離することが可能であることを知見したものである。
【００２２】
従来は塗装治具の付着塗料をそのように塗装治具に前処理的に設けた剥離媒体膜と物理的に一体剥離する着想、および、当該着想を具体化した発明は、本発明者らが知る限り公知でない。
【００２３】
たとえ当該着想があったとしても、本発明の下地層が示す表面不活性における撥水性（親油性）と撥油性（親水性）とは通常は相反する特性であり、そのような表面特性を有し且つ金属製やプラスチック製の塗装治具本体にも密着性を有する塗膜を形成可能な塗料を、無数に上市されている塗料の中から見つけ出すのは困難であったと考えられる。
【００２４】
また、本発明の塗装治具の付着塗料除去方法は、被塗装物の搬送装置（コンベヤ）や搬送装置の近傍の床面等の非塗装面に付着する付着塗料を除去する方法にも転用可能である。この場合の構成（方法）は、下記の如くになる。
【００２５】
塗装工程後における塗装面に近接する非塗装面に付着する付着塗料を除去する方法であって、
１）前記非塗装面に、硬質で表面不活性（撥水性および撥油性の双方を有する。）を示す下地層を形成する下地層形成工程、
２）塗装工程に先立ち、前記下地層の上に伸び（ＥB：JIS K 6251）100％（２倍）以上のエラストマー層である剥離媒体膜を形成する剥離媒体膜形成工程、
３）前記塗装工程後、前記剥離媒体膜に積層された付着塗料層を、前記剥離媒体膜とともに引っ張り剥離する付着塗料剥離工程、
の各工程を経た後、前記２）の剥離媒体膜形成工程に戻る、ことを特徴とする。
【００２６】
特に、高温雰囲気（３０℃以上）で塗装作業を行なう場合に非塗装面に付着する付着塗料の除去作業が容易になることが期待できる。ここで「塗料」には、粘着剤等の流動性を有して被塗布物に塗装可能なものなら特に限定されず、接着剤、粘着剤等も含む。
【図面の簡単な説明】
【００２７】
【図１】本発明の塗装治具の付着塗料除去方法の概略工程図である。
【図２】本発明における付着塗料の引張り剥離の説明用モデル断面図である。
【発明を実施するための形態】
【００２８】
以下、本発明を実施の形態に基づいて説明する。
【００２９】
本発明の塗装治具の付着塗料の除去方法は、塗装工程後における塗装治具表面の付着塗料を除去する方法であることを前提とする。
【００３０】
ここで塗装治具（本体）は、金属製とするが、従来、殆ど使用されていない、繊維強化プラスチック（ＦＲＰ）製やセラミックス製にも、本発明は適用可能である。特に、従来、付着塗料の除去が困難で、軽量且つ錆の問題も発生しないにもかかわらず製造することが躊躇されていたＦＲＰ製治具に適用した場合は本発明の効果がより顕著となる。
【００３１】
なお、治具を金属製とする場合は、亜鉛めっき鋼板（トタン）や錫めっき鋼板（ブリキ）製等の防錆処理したものとすることが望ましい。
【００３２】
そして、本発明の塗装治具の付着塗料の除去方法は、下記工程からなるものである（図１参照）。
【００３３】
なお、プライマー膜形成・下地層形成・剥離媒体膜形成の各工程は、総括的に前処理工程に含まれる。
【００３４】
１）下地層形成工程：塗装治具本体１１に、硬質で表面不活性（撥水性および撥油性の双方を有する。）を示す剥離媒体膜１３の下地層（剥離界面形成膜）１５を形成する工程である（図２参照）。
【００３５】
ここで、撥水性および撥油性の双方を有するとは、具体的には、水性・油性インキの双方で筆記不能なことをいう。
【００３６】
そして、表面硬度Ｈ以上（通常、Ｈ〜２Ｈ）で、且つ、塗装治具本体に対する密着性において、碁盤目テープ剥離法（JIS K5400：耐熱衝撃性100サイクル試験後）100/100を示すものであるものが望ましい。
【００３７】
なお、本実施形態で使用する「ウレタンエラストマー塗料」の主剤である「サンフルーレ」（登録商標）に係る商品データシート（昭和電工株式会社発行）において、イソシアナート常温硬化膜（25℃×7日）の碁盤目テープ剥離法（JIS K5400：耐熱衝撃性100サイクル試験後）の下記各種基材に２５μｍの塗膜を形成した場合の密着性は、全て１００／１００であることが示されている。
【００３８】
ステンレス（ＳＵＳ３０４）、アルミニウム（５０５２Ｐ）、鉄板（ＳＰＣＣ−Ｓ８）、ポリカーボネート、アクリル、硬質ＰＶＣ
表面硬度が低い（Ｈ未満）と、剥離媒体膜の下地からの良好な物理的剥離性を安定して確保し難い。すなわち、剥離するには下地が硬くないと剥離性が良好でないことは当業者常識である。
【００３９】
そして、下地層１５の膜厚は、１０〜５０μｍ（さらには２０〜４０μｍ）が望ましい。
【００４０】
膜厚が薄すぎると、剥離媒体膜１３の下地層１５からの安定した引っ張り剥離性を確保し難い。下地層１５の表面が治具本体１１から影響を受けて十分な表面不活性（撥水性および撥油性の双方を有する。）を確保し難くなるためである。
【００４１】
下地層１５の膜厚が厚いと、材料的に無駄となるとともに、重ね塗りが必要となり、下地層形成の生産性が低下する。
【００４２】
なお、治具本体の材質によっては、下地層が密着性を確保できない場合がある。そのような場合は、下地層と治具本体との間にプライマー層を適宜形成する。例えば、「エクスパー」（富士塗料工業所社製商品名）を好適に使用できる。
【００４３】
下地層を形成する塗料は、塗膜とした場合、剥離界面となる表面側が表面不活性（撥水性および撥油性の双方を有する。）を示しかつ治具本体に接する裏面側が治具本体に対する密着性を有するものならば特に限定されない。
【００４４】
具体的には、反応性ポリオルガノシロキサンをイソシアナートプレポリマー（末端ＮＣＯ）で硬化させたラダーシリコーン系のウレタンエラストマー系塗料とする。ここで、反応性ポリオルガノシロキサンとして、「サンフルーレ」（登録商標：昭和電工株式会社）又は「サンフルーレ」均等物から選択することができる。
【００４５】
反応性ポリオルガノシロキサンとしては、「サンフルーレ」の商標権者である昭和電工株式会社から出願されている下記構成の反応性ポリメチルシルセスキオキサンの内から適宜使用可能である（特開平７−７０３２１号公報；請求項１）。
【００４６】
「全側鎖有機基のうち50〜99モル％がメチル基であり、1 〜40モル％が架橋性反応基または架橋性反応基を置換基として有する有機基であり、残余が炭素数２〜６個のアルキル基、置換もしくは非置換フェニル基、水酸基または炭素数１〜６個のアルコキシ基であり、末端基が水酸基または炭素数１〜６個のアルコキシ基である数平均分子量500 〜100,000 のポリメチルシルセスキオキサンにおいて、その水酸基およびアルコキシ基の30〜95モル％がトリメチルシリル化されていることを特徴とする。」
【００４７】
２）剥離媒体膜形成工程：塗装工程に先立ち、前記下地層１５の上に伸び（ＥB：JIS K 6251）100％（２倍）以上のエラストマー層である剥離媒体膜１３を形成する工程である。
【００４８】
ここで、剥離媒体膜を伸び100％（２倍）以上のエラストマー層とすることにより、実質的な伸びが発生しない剛体である下地層（実体的な剛体である治具本体に密着している薄層）からの引張り剥離性が増大する。この引張り剥離性は、剥離媒体膜がエラストマー層であることと、前記下地層が不活性なことと相乗してより確実なものとなる。
【００４９】
剥離媒体膜が、伸び（ＥB：JIS K 6251）２００〜６００％（さらには３００〜５００％）であることが望ましい。上記引張り剥離性が増大するとともに、引張り剥離作業性が向上する。伸びが小さすぎても大きすぎても、引張り剥離作業性が低下する。即ち、引張り剥離に際して、伸びることにより下地層から剥離媒体膜を剥がし易くなるが、伸びが大きすぎると引っ張り剥離の引っ張り力が剥離媒体膜に対する剥離力として有効に作用し難くなる（引っ張り剥離の作業性が低下する。）。
【００５０】
そして、剥離媒体膜を形成する塗料としては、塗膜とした場合、下地層に所定の濡れ性を有し、耐水・耐溶剤・耐薬品性を有するものなら特に限定されない。
【００５１】
具体的には、下地層を前記シリコーン系ウレタンエラストマーで形成する場合、濡れ性の見地から、脂肪族ポリエーテルウレタン系の一液常温硬化ウレタンエラストマー系塗料で形成することが望ましい。
【００５２】
より具体的には、常温硬化ウレタンエラストマー塗料として「Sancure 2715」(ルーブリゾル（Lubrizol）社（米国）製；登録商標)又は「Sancure 2715」均等物から選択することが望ましい。
【００５３】
参考のために“Sancure 2715"の技術資料シートの一部を引用する。
【００５４】
固形分（solids）：38％、
粘度（vixucocity）：500cPs
弾性率（modulus）  1100psi
引張り強さ（tensile strength）3300psi
伸び（elongation）  425％
スオード硬度（Sward hardness）14
【００５５】
そして、剥離媒体膜の膜厚は、３０〜１００μｍ（さらには４０〜８０μｍ）が望ましく、通常、前記下地層と同一又は厚いものとする。
【００５６】
剥離媒体膜１３の膜厚が薄すぎては、引張り剥離作業の作業性が低下する。逆に、剥離媒体膜の膜厚が厚すぎても、塗料の無駄使いとなるとともに、重ね塗りが必要となり塗膜形成生産性が低下する。
【００５７】
なお、上記各下地層膜・剥離媒体膜を形成する塗布方法は、特に限定されず、浸漬等でもよいが、スプレー、刷毛等によることが、塗膜形成生産性が良好となり望ましい。
【００５８】
３）塗装工程（塗装作業）
当該塗装工程の塗布態様は、塗装治具を用いる塗装方法であれば、スプレー・浸漬、カーテン・静電塗装等、任意である。また、塗料の種類も、水系、溶剤系、粉体系を問わない。
【００５９】
４）付着塗料層剥離工程
上記塗装工程において被塗装品とともに塗装治具にも塗料が付着する（図２上段）。そして、剥離媒体膜１３上に積層された付着塗料層１７が被塗装品に悪影響を与えるようになってきたら、さらには、塗料替えする場合、付着塗料層１７を剥離媒体膜１３を介して手作業等により引っ張り剥離をする（図２下段）。
【００６０】
なお、本発明の塗装治具の塗料除去方法用のセット塗料（前処理用塗料）として、下地層塗料と剥離媒体膜塗料とのセットで販売することができる。
【００６１】
そして、下地層塗料を、反応性ポリオルガノシロキサンをイソシアナートプレポリマー（末端ＮＣＯ）で硬化させるラダーシリコーン系塗料とし、剥離媒体膜塗料を脂肪族ポリエーテルウレタン系の一液常温硬化ウレタンエラストマー系塗料とする組合わせ（セット）が望ましい。
【実施例】
【００６２】
以下、本発明の効果を確認するために行なった実施例について説明する。
なお、配合単位は、特に断らない限り、質量単位である。
【００６３】
使用した下地層塗料および剥離媒体膜塗料の各組成は下記の通りである。
【００６４】
＜下地層塗料＞
Ａ液：Ｂ液＝１００：１００
（Ａ液：主剤）
「サンフルーレ」（アクリルラダーシリコーン系ポリオール（メタクリル反応性ポリオルガノシロキサン）；固形分50％）                  ６０部
ニトロセルロース                                  ３部
エステル系混合溶剤                              ３７部
（Ｂ液：硬化剤）
イソシアナートプレポリマー                      ５０部
エステル系溶剤                                  ５０部
シンナー／アルコール／ケトン／エステル混合系
【００６５】
＜剥離媒体膜塗料＞
“Sancure 2715"（脂肪族エーテル系ウレタン樹脂(分子量：約４０万)；固形分38％）                                                  ７０部
水（希釈剤）                                  ３０部
上記下地層塗料を乾燥膜厚約２５μｍとなるようにスプレー塗布して常温乾燥（３日）させて下地層１５を基材（治具本体）１１上に形成した。
【００６６】
該下地層の表面硬さは、鉛筆硬度でＨ〜２Ｈであった。
【００６７】
上記下地層１５の上に、上記剥離媒体膜塗料を、乾燥膜厚約５５μｍとなるように塗布して乾燥させて剥離媒体膜１３を形成した。
【００６８】
そして、上記のようにして調製したＳＳ製およびＦＲＰ（ポリエステル系）製の各塗装用治具を用いて、所定の各被塗装品に対して、（Ａ）「ポリサフPA-4132ブラック」（富士塗料工業所社製商品名；溶剤系）、および（B）「アクアラックフラットXF-1225」（富士塗料工業所社製商品名；水系）を１０回塗装後、積層した付着塗料層１７を剥離媒体膜１３を介して手で引っ張って剥離した。
【００６９】
各塗装治具において、（A）、（B）いずれの場合も、スムーズに塗料が付着した剥離媒体膜を引っ張り剥離できた。また、塗装工程（塗装作業）中に剥離媒体膜が流出することがなかった。
【００７０】
その後、再度、上記剥離媒体膜塗料を同様にして塗布して、塗装作業を継続したが、同様に引っ張り剥離が可能であった。
【符号の説明】
【００７１】
１１    塗装治具本体
１３    剥離媒体膜
１５    剥離媒体膜の下地層
１７    付着塗料層
【図１】
2011240228.tif 000003
【図２】
2011240228.tif 000004